МАТОВО-ЧЕРНАЯ ГЛАЗУРЬ
LUSTRELESS BLACK GLASE

Изобретение относится к промышленности строительных материалов и касается составов глазурей для нанесения на керамический кирпич, черепицу, архитектурные вставки, панно, розетки, декоративные плитки, скульптуру и др.
Известна матово-черная глазурь, содержащая вес.ч.: глина 45; кварцевый песок 6,7; мел 2,5; свинцовый глет 40; окись железа 9,7; пиролюзит 7,5 [1]. Такая глазурь не является экологически безопасной, поскольку содержит токсичный компонент - свинцовый глет.
Задача изобретения состоит в получении экологически безопасной матово-черной глазури.
Технический результат достигается тем, что матово-черная глазурь, включающая глину, кварцевый песок, мел, окись железа, пиролюзит, дополнительно содержит криолит при следующем соотношении компонентов, вес.ч.: глина 8-10; кварцевый песок 54-56; мел 8-10; окись железа 8-10; пиролюзит 8-10; криолит 8-10.
Составы глазури приведены в таблице.
Компоненты
Содержание, вес.ч., в составах
1
2
3
Глина
8
9
10
Кварцевый песок
56
55
54
Мел
8
9
10
Окись железа
8
9
10
Пиролюзит
10
9
8
Криолит
10
9
8
2
2
3
2
3
3
Для приготовления глазури могут быть использованы глины, характеризующиеся следующим химическим составом, мас.%: SiO 42,18-75,34; AlO 9,45-22,9; FeO 3,59-13,27; CaO 1,57-15,9; MgO 0,29-4,0; SO 0,1-3,4; п.п.п. 3,66-19,08.
Глазурь получают следующим образом.
Подготавливают и дозируют компоненты согласно любому выбранному из таблицы составу. Берут, например, 9 кг глины, 55 кг кварцевого песка (промытого и высушенного), 9 кг мела, 9 кг окиси железа, 9 кг пиролюзита, 9 кг криолита. Компоненты сплавляют при температуре 1450°С. Расплав гранулируют в воду, а полученные гранулы подвергают помолу до полного прохождения через сетку 008 и подготавливают глазурную суспензию с влажностью 45-47%. Суспензию наносят в виде тонкого слоя на поверхность отформованных и высушенных керамических изделий, вторично сушат изделия с нанесенным слоем и обжигают при температуре 950°C.
Глазурь образует экологически безопасное защитно-декоративное стекловидное покрытие, имеющее матово-черный цвет.
Источник информации
1 Гехт Г. Керамика / Пер. с нем. - Л.-М.: Главная редакция химической литературы, 1938. - С.177.